(57)【要約】【解決手段】本発明は、コアと、該コアを被覆する中間層と、該中間層を被覆し、外表面に多数のディンプルを有するカバー層とを備えたマルチピースゴルフボールにおいて、上記カバー層が上記中間層よりも硬く、上記中間層の厚さをＡ、上記カバー層の厚さをＢ、上記コアの外径をＣとしたとき、６５≧Ｃ／Ａ≧２７及び６５≧Ｃ／Ｂ≧２７を満たし、かつＵＳＧＡのドラム回転式の初速度計と同方式の初速測定器をゴルフルールで規定された方法で用いて測定したボールの初速度が７７．０ｍ／ｓ以上であることを特徴とするマルチピースゴルフボールを提供する。【効果】本発明のゴルフボールによれば、高い反発弾性と耐久性とを備え、打撃時におけるフィーリングに優れており、また、低スピン効果により低ヘッドスピードでも飛距離を向上させることができる。【選択図】図１
2007319666.tif 000002
【特許請求の範囲】
【請求項１】
コアと、該コアを被覆する中間層と、該中間層を被覆し、外表面に多数のディンプルを有するカバー層とを備えたマルチピースゴルフボールにおいて、上記カバー層が上記中間層よりも硬く、上記中間層の厚さをＡ、上記カバー層の厚さをＢ、上記コアの外径をＣとしたとき、６５≧Ｃ／Ａ≧２７及び６５≧Ｃ／Ｂ≧２７を満たし、かつＵＳＧＡのドラム回転式の初速度計と同方式の初速測定器を用いてゴルフルールで規定された方法で測定したボールの初速度が７７．０ｍ／ｓ以上であることを特徴とするマルチピースソリッドゴルフボール。
【請求項２】
上記カバーの容積に占める上記ディンプルの容積比率ＣＲが４％以上１０％以下である請求項１記載のゴルフボール。
【発明の詳細な説明】
【技術分野】
【０００１】
本発明は、少なくともコアと中間層とカバー層との３層構造を有するマルチピースゴルフボールに関し、更に詳述すると、高い反発弾性と耐久性とを備え、打撃時におけるフィーリングに優れるマルチピースゴルフボールに関する。また、スピン量が低く、低ヘッドスピードでも飛距離の得られるマルチピースゴルフボールに関する。
【背景技術】
【０００２】
近年、ゴルフ人口の増大によってプレーヤーのゴルフボールに対する要望も多様かつ個性化してきており、かかる要望に応えるべくボール構造について様々な検討が試みられている。プレーヤーの大半はアマチュアプレーヤーであり、そのヘッドスピード（ＨＳ）領域は通常３０〜４５ｍ／ｓである。アマチュアプレーヤーはよりドライバーで飛距離を稼いだり、ボールインパクト時に与えられる軟らかい心地良いフィーリング（打感）などによってゴルフプレーを楽しむ。また、アマチュアプレーヤーはプロよりも相対的にヘッドスピードが低いため、ボールを上げにくい傾向にあり、このため比較的ロフトの大きいクラブを使うため、Ｗ＃１による打撃ではボールにスピンが掛かりすぎ、スピン量が多くなりすぎる場合が多い。
【０００３】
特開２００５−２１８８５８号公報には、コアと、該コアを被覆する中間層と、該中間層を被覆するカバーとを備えたゴルフボールにおいて、前記中間層及び前記カバーを各々アイオノマー樹脂を含む熱可塑性樹脂にて形成すると共に、コア直径，コアの１００ｋｇ荷重負荷時の変形量，中間層厚さ，中間層のショアＤ硬度，カバー厚さ，カバーのショアＤ硬度，ゴルフボールの１００ｋｇ荷重負荷時の変形量及びコアの１００ｋｇ荷重負荷時の変形量からゴルフボールの１００ｋｇ荷重負荷時の変形量を差し引いた値を各々同時に最適化することにより、スピン性能よりも飛距離と打感を重視する一般のアマチュアゴルファーが使用する場合に良好な高反発、低スピン、良好な打感を両立し得るゴルフボールが提案されている。
【０００４】
また、特開２００４−１６５８３号公報には、少なくとも１層を有するソリッドコアと、中間層と、カバーとを内側からこの順序で備えたゴルフボールにおいて、コア、中間層、カバーの硬度、厚みを最適化することにより、反発性に優れる一方で柔らかい打球感が得られるゴルフボールが提案されている。
【０００５】
しかしながら、これらのゴルフボールについては、更に、飛距離向上や打感の改善の余地があった。特に、アマチュアユーザーによる低ヘッドスピート領域において、ドライバーによる打撃時のボールの低スピン化を実現させ、これにより飛距離を向上させることが課題であった。
【０００６】
【特許文献１】特開２００５−２１８８５８号公報
【特許文献２】特開２００４−１６５８３号公報
【発明の開示】
【発明が解決しようとする課題】
【０００７】
本発明は、上記事情に鑑みなされたもので、高反発、低スピン、良好な打感を両立し得、特に、アプローチスピン性能よりも飛距離と打感を重視する一般のアマチュアゴルファーに有利なマルチピースソリッドゴルフボールを提供することを目的とする。
【課題を解決するための手段】
【０００８】
本発明者らは、上記目的を達成するため鋭意検討を重ねた結果、コアと該コアを被覆する中間層と該中間層を被覆し、外表面に多数のディンプルを有するカバー層とを備えたマルチピースゴルフボールにおいて、各構成部材の間の外径や層厚を所定範囲に適正化すること及びボールの速度計初速度を所定範囲以上とし、上記カバー層を上記中間層よりも硬く形成した多層構造ゴルフボールのボール諸特性を測定したところ、高い反発弾性と耐久性とを有すると共に、打撃時におけるフィーリングに優れており、特に、ボール打撃後のスピン量が低くなり、低ヘッドスピード領域においても飛距離が十分に得られ、一般のアマチュアゴルファー用として競技上有利であることを見出し、本発明をなすに至ったものである。
【０００９】
即ち、一般向けのアマチュアゴルファーがロフトの比較的大きいドライバーを使用しても、ボールの過剰のスピン量を抑えることができ、ボールの直進性が遙かに良くなり、これに起因して良好な飛距離を獲得することができるようになるためには、上述したように硬度や厚さの比を所定範囲に適正化することが重要であることを見出した。
【００１０】
従って、本発明は、下記のマルチピースソリッドゴルフボールを提供する。
［１］コアと、該コアを被覆する中間層と、該中間層を被覆し、外表面に多数のディンプルを有するカバー層とを備えたマルチピースゴルフボールにおいて、上記カバー層が上記中間層よりも硬く、上記中間層の厚さをＡ、上記カバー層の厚さをＢ、上記コアの外径をＣとしたとき、６５≧Ｃ／Ａ≧２７及び６５≧Ｃ／Ｂ≧２７を満たし、かつＵＳＧＡのドラム回転式の初速度計と同方式の初速測定器を用いてゴルフルールで規定された方法で測定したボールの初速度が７７．０ｍ／ｓ以上であることを特徴とするマルチピースソリッドゴルフボール。
［２］上記カバーの容積に占める上記ディンプルの容積比率ＣＲが４％以上１０％以下である［１］記載のゴルフボール。
【発明の効果】
【００１１】
本発明のマルチピースゴルフボールによれば、高い反発弾性と耐久性とを備え、打撃時におけるフィーリングに優れるものである。また、本発明のマルチピースゴルフボールによれば、低スピン効果により、低ヘッドスピードでも飛距離を向上させることができる。
【発明を実施するための最良の形態】
【００１２】
以下、本発明につき更に詳しく説明する。
本発明のマルチピースソリッドゴルフボールは、コアと、該コアを被覆する中間層と、該中間層を被覆し、外表面に多数のディンプルが形成されたカバーとを具備した構造を有する。具体的には、図１に示したマルチピースソリッドゴルフボールＧが挙げられ、このゴルフボールは、最内芯であるコア１と最外層であるカバー層３との間に１層の中間層２を介して多層構造とし、上記カバー層３の外表面には多数のディンプルＤが形成されたものである。なお、中間層２，カバー層３はそれぞれ１層であっても複数層であってもよく、本発明のボール構造は図１の構造に限定されるものではない。
【００１３】
本発明に用いられるコア、中間層、カバー層及びディンプルの詳細を各構成部材ごとに以下に説明する。
【００１４】
コアの外径（直径）については、３５．３ｍｍ以上４０．７ｍｍ以下、好ましくは３６．３ｍｍ以上３９．７ｍｍ以下、より好ましくは３７．３ｍｍ以上３８．７ｍｍ以下である。コアの外径が小さすぎると、低スピン効果が得られずに所望の飛距離が得られなくなることがある。逆に、コアの外径が大きすぎると、上記と同様、低スピン効果が得られなくなったり、繰り返し打撃した時の耐久性が悪くなることがある。
【００１５】
コアのたわみ量としては、初期荷重９８Ｎ（１０ｋｇｆ）を負荷した状態から終荷重１２７５Ｎ（１３０ｋｇｆ）を負荷したときまでの変形量が２．５ｍｍ以上であることが好適であり、好ましくは３．０ｍｍ以上、より好ましくは３．３ｍｍ以上である。上限としては５．５ｍｍ以下とすることが好適であり、より好ましくは５．０ｍｍ以下、より好ましくは４．３ｍｍ以下である。このたわみ変形量が上記範囲よりも小さいと、スピンが増えすぎて飛ばなくなったり、打感が硬くなりすぎることがある。逆に、たわみ量が大きいと、反発性が低くなりすぎて飛ばなくなったり、打感が軟らかくなりすぎたり、繰り返し打撃耐久性が悪くなることがある。
【００１６】
コアの比重を適正化することはボールの初速度や耐久性などの点から望ましい。コアの比重は具体的には、１．０以上とすることが好適であり、好ましくは、１．０５以上、より好ましくは１．１以上であり、上限として１．３以下、好ましくは１．２５以下、より好ましくは１．２以下である。コア比重が上記範囲よりも大きすぎると、カバー層の重量を軽くしなければならなくなり慣性モーメントが小さくなり直進性を失う。逆に、コア比重が上記範囲よりも小さすぎると、耐久性や初速が低下する。
【００１７】
また、コア表面が（後述する）中間層より硬いとスピンが増えて飛ばなくなることがあるので、コアの表面硬度は中間層の硬度よりも低いことが望ましい。中間層よりコア表面硬度が軟らかすぎると、繰り返し打撃した時の割れ耐久性が悪くなったり、ボール反発が低下して飛距離が出なくなることがある。なお、後述する中間層のショアＤ硬度とコア表面のショアＤ硬度との差は、通常０以上１０以下、好ましくは１以上５以下である。
【００１８】
コアの表面硬度（ショアＤ硬度）は、好ましくは４５以上５５以下、より好ましくは４６以上５４以下、更に好ましくは４７以上５２以下である。コアの表面硬度が大きすぎると、ボールのスピン量が増えずきて飛ばなくなったり、打感が硬くなりすぎることがある。逆に、コアの表面硬度が小さすぎると、反発性が低くなり飛ばなくなったり、打感が軟らかくなりすぎたり、繰り返し打撃時の割れ耐久性が悪くなることがある。
【００１９】
上記の数値範囲を満足し得るコア用の材料としては、特に制限されるものではないが、基材ゴムとして、ポリブタジエンゴムやポリイソプレンゴム、スチレン−ブタジエンゴムなどの各種合成ゴムを好適に用いることができ、特に、ポリブタジエンゴムを用いることが好ましい。中でも反発性を大きく改善させる点から希土類元素触媒を用いて合成されたポリブタジエンゴムを用いることが好適である。
【００２０】
また、上記基材ゴムを架橋させるなどの上記基材ゴムに対する各種配合物としては、アクリル酸亜鉛等の不飽和カルボン酸又はその金属塩、有機過酸化物、酸化亜鉛及び硫酸バリウム等の無機充填剤、老化防止剤などの公知の配合物を配合することができ、これらは市販品を用いることができる。この場合、上記基材ゴムに対する各種配合物の配合量、特に、不飽和カルボン酸又はその金属塩や各種無機充填剤の配合量を適宜選定することにより、上述した数値範囲を満たしたコアを得ることができる。また、所望のコアを得る方法として、上記基材ゴム及び配合物からなるゴム組成物に対して、所定時間、所定温度にて加硫成形することができるが、この加硫条件によってもゴムのたわみ変形量や内部硬度が変化するので加硫条件を適宜調整して上記数値範囲を満たした弾性コアを作成することができる。
【００２１】
コアの周囲に被覆される中間層の厚さは０．５ｍｍ以上とすることが好適であり、上限としては１．７ｍｍ以下、より好ましくは１．４ｍｍ以下、更に好ましくは１．２５ｍｍ以下である。中間層が薄すぎると、繰り返し打撃による割れ耐久性が悪くなったり、ボール反発が低下して飛距離が出なくなることがある。逆に、中間層が厚すぎると、スピンが増えて飛距離が出なくなることがある。
【００２２】
中間層のショアＤ硬度は、好ましくは４０以上、より好ましくは４５以上、更に好ましくは４８以上、上限としては６０以下、より好ましくは５５以下、更に好ましくは５２以下である。なお、ショアＤ硬度とは、シート状の成形物におけるＡＳＴＭ  Ｄ２２４０に基づくタイプＤデュロメーターによる測定値である。中間層が軟らかすぎると、ボールのスピン量が増えすぎたり、ボール反発が低下してボールとして飛ばなくなることがある。逆に、中間層が硬すぎると、繰り返し打撃による割れ耐久性が悪くなったり、打感が悪くなることがある。
【００２３】
中間層の比重を適正化することは、ＵＳＧＡ規則に適合したり、ボールの直進性を得るために下記のように調整することが望ましい。即ち、中間層の比重として０．８８以上とすることが好適であり、より好ましくは０．９０以上、更に好ましくは０．９２以上とするものであり、上限として１．００以下、より好ましくは０．９８以下、更に好ましくは０．９６以下とすることである。中間層の比重が上記範囲より大きいと、重くなりすぎてＵＳＧＡルールを満たさなくなり、上記よりも小さいと直進性を失うおそれがある。
【００２４】
上記のような数値範囲を満たした中間層の材料としては、特に制限はないが、熱可塑性樹脂や熱可塑性エラストマー、具体的には、アイオノマー樹脂，ウレタン樹脂，ポリオレフィン系エラストマー，ポリエステル系エラストマー樹脂及びポリアミド系エラストマー等の公知の熱可塑性樹脂又は各種エラストマーを好適に採用することができる。これらの中では特に、反発性、耐久性の改善の点から、アイオノマー樹脂又はこれを含む熱可塑性樹脂を用いることが好適である。
【００２５】
なお、上記中間層材料には、必要に応じて種々の添加剤を配合しても良く、例えば、酸化亜鉛、硫酸バリウム、二酸化チタン等の無機充填剤や顔料、分散剤、老化防止剤、紫外線吸収剤、光安定剤などを加えることができる。
【００２６】
上記中間層を形成する方法は、射出成形やコンプレッション成形等の公知の各種方法をでき、その射出温度や時間等の諸条件についても通常採用される範囲で適宜選定することにより中間層を容易に形成することができる。
【００２７】
次に、本発明のゴルフボールの最外層であるカバー層について説明すると、カバー層の厚さは０．５ｍｍ以上とすることが好適であり、好ましくは０．９ｍｍ以上、より好ましくは１．０ｍｍ以上、上限として２．０ｍｍ以下、より好ましくは１．６ｍｍ以下、更に好ましくは１．２５ｍｍ以下である。カバー層が上記範囲より薄すぎると、繰り返し打撃による割れ耐久性が悪くなったり、反発が低下して飛距離が出なくなることがある。逆に、カバー層が上記範囲より厚すぎると、ボールのスピン量が増えて飛距離が出なくなることがある。
【００２８】
また、カバー層のショアＤ硬度は５５以上とすることが好適であり、好ましくは５７以上、より好ましくは６０以上であり、上限としては７０以下、好ましくは６６以下、より好ましくは６３以下である。カバー層が上記範囲よりも軟らかすぎると、スピンが増えすぎたり反発が不足して飛距離が落ちてしまったり、耐擦過傷性が悪くなることがある。逆に、カバー層が上記範囲よりも硬すぎると、繰り返し打撃による割れ耐久性が悪くなったり、ショートゲームやパターにおける打感が悪くなったりすることがある。
【００２９】
本発明では、カバー層が中間層よりも硬いことを要する。カバー層が中間層よりも軟らかくなれば、低スピン化の実現が困難となり、本発明が損なわれる。
【００３０】
カバー層の比重を適正化することは、ＵＳＧＡ規則に適合したり、ボールの直進性を得るために下記のように調整することが望ましい。即ち、カバー層の比重として０．９１以上とすることが好適であり、より好ましくは０．９３以上、更に好ましくは０．９５以上とするものであり、上限として１．３０以下、より好ましくは１．１０以下、更に好ましくは０．９９以下とすることである。カバー層の比重が上記範囲より大きいと、重くなりすぎてＵＳＧＡルールを満たさなくなる場合がある。逆に、カバー層比重が上記よりも小さいと直進性を失うおそれがある。
【００３１】
上記のカバー層は、上述した各数値範囲を満足させるために公知の材料を適宜選定することができるが、その材料の選択範囲は上述した中間層材料と同様であるが、中間層材料で説明したように、反発性、耐久性の改善の点から、アイオノマー樹脂又はこれを含む熱可塑性樹脂を用いることが好適である。ただし、上記カバー層は、中間層の材料と同種のものを用いても異種のものを用いてもよく、また、１種を単独で又は２種以上の材料を混合して使用することができる。なお、カバー層の成形方法については上述した中間層の形成方法と同様、射出成形やコンプレッション成形等の公知の方法を採用することができる。
【００３２】
また、上記中間層と上記カバー層との合計厚さについては、通常１．０ｍｍ以上であり、上限としては３．０ｍｍ以下、好ましくは２．７ｍｍ以下、より好ましくは２．５ｍｍ以下とすることができる。上記の合計厚さが小さいと、繰り返し打撃時の割れ耐久性が悪くなることがある。また、上記の合計厚さが大きいと、ドライバー打撃時のスピン量が増えすぎてしまい飛距離が出なくなることがある。
【００３３】
上述した中間層の厚さ、カバー層の厚さ及びコアの外径の関係については、下記のように適正化することにより上記の本発明の解決課題を達成することができる。
【００３４】
本発明においては、上記中間層の厚さをＡ、上記カバー層の厚さをＢ、上記コアの外径をＣとしたとき、６５≧Ｃ／Ａ≧２７及び６５≧Ｃ／Ｂ≧２７を満たすことを要する。
【００３５】
上記Ｃ／Ａ（コア外径／中間層厚さ）の値としては、６５以下、好ましくは６０以下、より好ましくは５０以下、更に好ましくは４０以下であり、下限としては２７以上、好ましくは３０以上、より好ましくは３３以上である。この値が小さすぎると、中間層の割合が多くなり打撃時の打感を損ねたり、ボールのスピン量が増えて飛距離が出なくなることがある。逆に、上記値が大きすぎると、中間層ゲージの割合が少なくなり成形が困難になる場合がある。
【００３６】
一方、上記Ｃ／Ｂ（コア外径／カバー層厚さ）の値としては、６５以下、好ましくは６０以下、より好ましくは５０以下、更に好ましくは４０以下であり、下限としては２７以上、好ましくは２８以上、より好ましくは３０以上、更に好ましくは３１以上である。上記の値が小さすぎると、カバー層の割合が多くなり打撃時の打感が悪くなったり、ボールのスピン量が増えて飛距離が出なくなることがある。逆に、上記の値が大きすぎると、カバー層の厚さの割合が少なくなり、成形が困難になる場合がある。
【００３７】
また、本発明においては、ボールの初速度（ｍ／ｓ）が７７．０ｍ／ｓ以上であることを要する。この初速度は、Ｒ＆Ａの承認する装置であるＵＳＧＡのドラム回転式の初速度計と同方式の初速測定器を用いて測定した測定値である。即ち、ボールを２３±１℃環境下で３時間以上温調した後、室温２３±２℃の部屋でテストしたものであり、２５０ポンド（１１３．４ｋｇ）のヘッド（ストライキングマス）を用いて打撃速度１４３．８ｆｔ／ｓ（４３．８３ｍ／ｓ）にてボールを打撃し、１ダースのボールを各々４回打撃して６．２８ｆｔ（１．９１ｍ）の間を通過する時間を測定して初速度（ｍ／ｓ）を算出したものである。なお、約１５分間でこのサイクルを行なう。
【００３８】
上記初速度としては、好ましくは７７．０ｍ／ｓ以上、より好ましくは７７．１ｍ／ｓ以上、更に好ましくは７７．２ｍ／ｓ以上、上限として、好ましくは７７．７ｍ／ｓ以下である。上記の値が大きすぎると、ゴルフボールのＲ＆Ａルールの規格外となってしまう。また、上記の値が小さすぎると、飛距離が低下することがある。
【００３９】
また、上記カバー表面には多数のディンプルを形成することができる。カバー表面に配置されるディンプルについては、特に制限はないが、好ましくは３００個以上５００個以下、より好ましくは３２０個以上４５０個以下具備することができる。ディンプルの個数が上記範囲より多くなると、ボールの弾道が低くなり所望の飛距離が出なくなることがある。逆に、ディンプル個数が少なくなると、ボールの弾道が高くなり、特にアイアン打撃時において飛距離が落ちすぎてしまうことがある。
【００４０】
ディンプルの形状については、円形や非円形、例えば、各種多角形、デュードロップ形、その他楕円形など１種類又は２種類以上を組み合わせて適宜使用することができる。例えば、円形ディンプルを使用する場合には、直径は２ｍｍ以上６ｍｍ以下、好ましくは３ｍｍ以上５ｍｍ以下とすることができる。
【００４１】
ディンプルの総容積については、特に制限はないが、ボール１個当たり、好ましくは２００ｍｍ3以上４５０ｍｍ3以下、より好ましくは２５０ｍｍ3以上４００ｍｍ3以下具備することができる。ディンプルの総容積が上記範囲より多くなると、ボールの弾道が低くなり飛距離が出なくなることがある。逆に、ディンプルの総容積が少なくなると、ボールの弾道が高くなりすぎて飛距離が出なくなることがある。
【００４２】
各ディンプルの縁部によって囲まれる平面下のディンプル空間体積の全ディンプルの総和がゴルフボール表面にディンプルが無いと仮定した仮想球の全体積に占める割合（ディンプル総容積比Ｖr）を０．６％以上１．０％以下とすることが好ましく、より好ましくは０．６５％以上０．９％以下、更に好ましくは０．７％以上０．８％以下にすることができる。更に、より好ましくは、個々のディンプルの縁部によって囲まれる平面下のディンプル空間体積を上記平面を底面としこの底面からのディンプルの最大深さを高さとする円柱体積で除した値Ｖ0を０．４０以上０．６５以下、特に０．４３以上０．６０以下にすることができる。このようにＶr値及びＶ0値をそれぞれ満足するようなディンプル設計を行うことにより、ボールの抗力係数を低減させ、かつ揚力係数を増大して飛距離の増大を計ることができるものである。この場合、Ｖ0が０．６５を超えると、ボールがふき上がりぎみとなって失速するおそれがあり、十分な飛距離が得られず、また、０．４０未満であるとドロップぎみの弾道になるおそれがある。一方、Ｖr値が０．６％未満であると、吹き上がってしまい、また１．０％を超えると十分に抗力係数の低減化を計ることができないため、いずれも飛距離低下の原因になる。
【００４３】
上記カバーの容積に占める上記ディンプルの容積比率ＣＲについては、４％以上１０％以下であることが好適であり、より好ましくは４％以上９％以下、更に好ましくは４％以上８％以下である。この容積比率ＣＲが大きすぎると、ボールの繰り返し打撃耐久性が悪くなったり、弾道が低くなり飛距離が低下する場合がある。逆に、上記容積比率ＣＲが小さすぎると、低スピン化の効果が足りずに飛距離が低下したり、吹き上がる弾道となり飛距離が低下することがある。
【００４４】
なお、本発明のマルチピースソリッドゴルフボールは、競技用としてゴルフ規則に従うものとすることができ、直径は４２．６７ｍｍ以上、重量４５．９３ｇ以下に形成することができる。直径の上限として好ましくは４４．０ｍｍ以下、更に好ましくは４３．５ｍｍ以下、最も好ましくは４３．０ｍｍ以下であり、重量の下限として好ましくは４４．５ｇ以上、より好ましくは４４．８ｇ以上、更に好ましくは４５．０ｇ以上、特に好ましくは４５．１ｇ以上である。
【実施例】
【００４５】
以下、実施例と比較例を示し、本発明を具体的に説明するが、本発明は下記の実施例に制限されるものではない。
【００４６】
〔実施例１，２、比較例１〜９〕
ポリブタジエン、酸化亜鉛、老化防止剤、アクリル酸亜鉛、有機過酸化物を表１に示す割合（数字は質量比、以下同じ）で混合し、これらを混練機で混練した後に押し出して、１５５℃で１５分間プレス成形して、上記成分・組成比のゴム組成物からなる、各実施例及び比較例のソリッドコアを作製した。
【００４７】
【表１】
2007319666.tif 000003
【００４８】
上記の材料の説明は下記の通りである。
※１  ポリブタジエンゴム  ＪＳＲ社製、商品名「ＢＲ０１」
※２  ポリブタジエンゴム  ＪＳＲ社製、商品名「ＢＲ７３０」
※３  有機過酸化物（１）  ジクミルパーオキサイド  商品名「パークミルＤ」（日本油
脂社製）
※４  有機過酸化物（２）  １，１−ジ（ｔ−ブチルパーキシ）シクロヘキサンとシリカ
との混合物  商品名「パーヘキサＣ４０」（日本油脂社製）
※５  老化防止剤  商品名「ノクラックＮＳ−６」（大内新興化学工業社製）
【００４９】
次に、このソリッドコアに表２に記載されたカバー材Ａを射出成形して、中間層を形成した後、更に中間層にカバー材Ｂを射出成形して、ゴルフボールを得た。また、各例に用いられるカバー材料の成形と同時にカバー層の外表面に多数のディンプルを形成した。各例のディンプルの詳細については、全て共通のディンプルを用いて表４に示した。
【００５０】
【表２】
2007319666.tif 000004
【００５１】
※６    三井デュポンポリケミカル社製のアイオノマー
※７    デュポン社製のアイオノマー
※８    ＪＳＲ社製の水添ポリマー
※９    日本油脂社製の商品名「ＮＡＡ２２２−Ｓ」
※１０  白石工業社製の商品名「ＣＬＳ−Ｂ」
※１１  ＭＦＲ（メルトフローレート）  ＪＩＳ−Ｋ６７６０（試験温度１９０℃、試験
荷重２１Ｎ（２．１６ｋｇｆ））に従い測定した材料のメルトフローレート
【００５２】
得られた各実施例及び比較例のゴルフボール及びボールを構成するコア、中間層及びカバーの厚さ・硬度等の諸物性を表３に示し、飛び性能、耐久性及び打感については下記表５に示した。
【００５３】
【表３】
2007319666.tif 000005
【００５４】
上記の諸物性の測定方法は下記のとおりである。
【００５５】
たわみ変形量（ｍｍ）
コア又はボールの球体に対し、初期荷重９８Ｎ（１０ｋｇｆ）を負荷した状態から終荷重１２７５Ｎ（１３０ｋｇｆ）を負荷したときまでの変形量（ｍｍ）を計測した。
【００５６】
コア表面硬度（ショアＤ硬度）
硬度計の針をコア曲面に対して垂直になるようにして、ＡＳＴＭ  Ｄ−２２４０、タイプＤに準じて測定した。
【００５７】
中間層及びカバー層の硬度（ショアＤ硬度）
カバー用組成物を約２ｍｍの厚さに熱プレスで成型し、得られたシートを２３℃で２週間保存した後、ＡＳＴＭ  Ｄ−２２４０、タイプＤに準じて測定した。
【００５８】
ボールの初速（ｍ／ｓ）
初速は、Ｒ＆Ａの承認する装置であるＵＳＧＡのドラム回転式の初速計と同方式の初速測定器を用いて測定した。ボールは２３±１℃の温度で３時間以上温調し、室温２３±２℃の部屋でテストされた。２５０ポンド（１１３．４ｋｇ）のヘッド（ストライキングマス）を使って打撃速度１４３．８ｆｔ／ｓ（４３．８３ｍ／ｓ）にてボールを打撃した。１ダースのボールを各々４回打撃して６．２８ｆｔ（１．９１ｍ）の間を通過する時間を計測し、初速を計算した。約１５分間でこのサイクルを行った。
【００５９】
上記カバー層の体積（ｍｍ3）
ディンプルがないと仮定した時のボール外径から算出できるボール体積から、コアに中間層を被覆した球体の体積を引いてカバー層の体積とした。
【００６０】
上記カバー容積に占めるディンプルの容積比率（ＣＲ）
ディンプルの縁に囲まれた平面下のディンプル体積の総和を上記で定義したカバー体積で除して、百パーセント（％）で表示したもの。
【００６１】
なお、各実施例，比較例のディンプルの性状については下記の表４に示し、配列パターンを図２に示した。
【００６２】
【表４】
2007319666.tif 000006
【００６３】
ディンプルの定義
直径：ディンプルの縁に囲まれた平面の直径
深さ：ディンプルの縁に囲まれた平面からのディンプルの最大深さ
Ｖ0 ：ディンプルの縁に囲まれた平面下のディンプルの空間体積を、前記平面を底面とし
、かつこの底面からのディンプルの最大深さを高さとする円柱体積で除した値
Ｖr ：ディンプルの縁に囲まれた平面から下方に形成されるディンプル容積の合計が、デ
ィンプルが存在しないと仮定したボール球容積に占める比率
【００６４】
【表５】
2007319666.tif 000007
【００６５】
飛距離性能
ゴルフ打撃ロボットにＷ＃１をつけてヘッドスピード３５ｍ／ｓにて打撃した時の飛距離を測定。クラブは、ブリヂストンスポーツ株社製「BEAM CL」を使用した。
○：トータル飛距離が１７５ｍ以上
×：トータル飛距離が１７５ｍ未満
【００６６】
スピン性能
ゴルフ打撃ロボットにＷ＃１をつけてヘッドスピード３５ｍ／ｓにて打撃した時の初期スピンを測定。クラブは、ブリヂストンスポーツ株社製「BEAM CL」を使用した。
○：バックスピンが３１００ｒｐｍ未満
×：バックスピンが３１００ｒｐｍ以上
【００６７】
繰り返し打撃耐久性
ボール打撃時、ヘッドスピード５０ｍ／ｓで繰り返し打撃したときに下記の基準にしたがって評価した。実施例２を「１００」としたときの指数で表した。試験回数５回行い、その平均値を示した。
（判定）
○：指数１００では割れない。
×：指数１００未満で割れる。
【００６８】
打感
使用クラブとしてＷ＃１を用い、ヘッドスピード３５〜４０ｍ／ｓのアマチュアゴルファー１０人による官能評価を行った。
○：７人以上が軟らかくて心地良い打感と評価
×：上記以外のもの
【００６９】
表３の結果から、本実施例１，２のゴルフボールは、飛距離が大きく改善し、打感及び打撃耐久性に優れている。
これに対して、比較例１では、カバー層が厚さくなり、打撃時のスピン量が多くなるため、飛距離が劣る。
比較例２では、中間層が厚くなり、打撃時のスピン量が多くなり飛距離が劣る。
比較例３では、中間層が薄いため割れ耐久性が悪い。
比較例４では、カバー層が薄いため飛距離に劣り、割れ耐久性が悪い。
比較例５では、カバー層が厚くなり、スピン量が多くなり、スピン性能が悪い。
比較例６では、中間層が厚くなり、打撃時のスピン量が多くなり飛距離に劣る。
比較例７では、中間層が薄くなり飛距離に劣り、割れ耐久性が悪い。
比較例８では、カバー層が薄くなり、割れ耐久性が悪い。
比較例９では、ボール初速が遅く、飛距離に劣る。
【図面の簡単な説明】
【００７０】
【図１】本発明のマルチピースソリッドゴルフボール（３層構造）を示す概略断面図である。
【図２】本実施例で用いられたディンプルの配置を示す平面図である。
【符号の説明】
【００７１】
Ｇ  マルチピースソリッドゴルフボール
１  コア
２  中間層
３  カバー層（最外層）
Ｄ  ディンプル
【図１】
2007319666.tif 000008
【図２】
2007319666.tif 000009